ЭЛЕКТРОДНЫЙ МАТЕРИАЛ, СПОСОБ ИЗГОТОВЛЕНИЯ ЭЛЕКТРОДНОГО МАТЕРИАЛА И АККУМУЛЯТОР

1. Электродный материал, включающий пористый углеродный материал, имеющий полуширину пика дифракции, соответствующего плоскости (100) или (101), 4° или менее по шкале 2 тета, определенную с использованием метода дифракции рентгеновских лучей.
2. Электродный материал по п. 1, в котором материал на основе серы находится в порах пористого углеродного материала.
8
3. Электродный материал по п. 2, в котором материал на основе серы выбран из группы, состоящей из серы S, нерастворимой серы, коллоидной серы и органического соединения серы.
2
4. Электродный материал по п. 1, в котором удельная площадь поверхности пористого углеродного материал составляет 10 м/г или более, как определено с использованием метода БЭТ по азоту.
3
5. Электродный материал по п. 1, в котором объем пор пористого углеродного материала составляет 0,1 см/г или более, как определено с использованием метода BJH и метода МР.
6. Электродный материал по п. 1, в котором сырьем для пористого углеродного материала является материал растительного происхождения с содержанием кремния 5 мас.% или более.
7. Электродный материал по п. 1, в котором сырье для пористого углеродного материала выбрано из группы, состоящей из торфа, материала из скорлупы кокоса, материала из опилок и материала растительного происхождения, обработанного щелочью.
8. Электродный материал по п. 1, в котором содержание кремния в пористом углеродном материале составляет менее 5 мас.%.
9. Аккумулятор, включающий положительный электрод и отрицательный электрод, где положительный электрод включает в себя электродный материал, содержащий пористый углеродный материал, и где этот пористый углеродный материал имеет полуширину дифракционного пика, соответствующего плоскости (100) или (101), 4° или менее по шкале 2 тета, определенную с использованием метода дифракции рентгеновских лучей.
8
10. Электродный материал, включающий пористый углеродный материал, для которого абсолютное значение производной массы по температуре, полученное путем термического анализа смеси пористого углеродного материала и серы Sс массовым отношением 1:2, принимает значение более 0 при 450°C и значение 1,9 или более при 400°C.
8
11. Аккумулятор, включающий положительный электрод и отрицательный электрод, где положительный электрод включает в себя электродный материал, содержащий пористый углеродный материал, для которого абсолютное значение производной массы по температуре, полученное термическим анализом смеси пористого углеродного материала и серы S с массовым отношением 1:2, принимает значение более 0 при 450°C и значение 1,9 или более при 400°C.
12. Способ получения электродного материала, включающий карбонизацию материала растительного происхождения при первой температуре; кислотную или щелочную обработку карбонизованного материала растительного происхождения для формирования пористого углеродного материала; и термообработку пористого углеродного материала при второй температуре, причем вторая температура выше первой температуры.
13. Способ получения электродного материала по п. 12, в котором первая температура составляет 400-1400°C.
14. Способ получения электродного материала по п. 12, в котором содержание кремния в материале растительного происхождения составляет более 5 мас.%
15. Способ получения по п. 12, в котором сырье для пористого углеродного материала выбирают из группы, состоящей из торфа, материала из скорлупы кокоса, материала из опилок и материала растительного происхождения, обработанного щелочью.
16. Способ получения электродного материала по п. 12, дополнительно включающий активирующую обработку материала растительного происхождения.
17. Способ получения электродного материала по п. 12, дополнительно включающий предварительную карбонизацию материала растительного происхождения перед стадией карбонизации, где предварительную карбонизацию осуществляют при температуре, более низкой, чем первая температура, в условиях отсутствия кислорода.
18. Способ получения электродного материала по п. 12, дополнительно включающий погружение материала растительного происхождения в спирт перед стадией карбонизации.